(57)【要約】【課題】高い感度と低いカブリを得ることができ、現像前の保存性（生保存性）と現像後の保存性（画像保存性）に優れた光熱写真画像形成材料を提供すること。【解決手段】支持体上に感光性ハロゲン化銀粒子、有機銀塩、還元剤及びバインダーを含有する感光層を有する光熱写真画像形成材料において、下記一般式（１）で表される化合物を含有することを特徴とする光熱写真画像形成材料。【化１】2004334088.tif 000021【選択図】        なし【特許請求の範囲】
【請求項１】
支持体上に感光性ハロゲン化銀粒子、有機銀塩、還元剤及びバインダーを含有する感光層を有する光熱写真画像形成材料において、下記一般式（１）で表される化合物を含有することを特徴とする光熱写真画像形成材料。
【化１】
2004334088.tif 000020
（式中、Ｒ１〜Ｒ４は、水素原子、ハロゲン原子、シアノ基、アルコキシ基、ヒドロキシ基、置換アミノ基、それぞれ置換基を有してもよい炭素数１〜３０のアルキル基、アルケニル基、アルキニル基、または芳香族基及びヘテロ環基から選ばれる基を表し、Ｘは酸素原子または硫黄原子を表す。）
【請求項２】
前記感光層または該感光層の隣接層にフタラジン化合物を含有することを特徴とする請求項１に記載の光熱写真画像形成材料。
【請求項３】
前記感光層または該感光層の隣接層にポリハロメタン化合物を含有することを特徴とする請求項１または請求項２に記載の光熱写真画像形成材料。
【請求項４】
前記感光層または該感光層の隣接層にビスフェノール化合物を含有することを特徴とする請求項１〜３のいずれか１項に記載の光熱写真画像形成材料。
【請求項５】
前記感光層または該感光層の隣接層のバインダーを架橋する架橋剤がイソシアナート化合物、ビニルスルホン化合物及びエポキシ化合物から選ばれる少なくとも１種であることを特徴とする請求項１〜４のいずれか１項に記載の光熱写真画像形成材料。
【発明の詳細な説明】
【０００１】
【発明の属する技術分野】
本発明は熱現像により画像を形成する光熱写真画像形成材料に関し、特に高い感度と低いカブリを得ることができ、保存性に優れた光熱写真画像形成材料に関する。
【０００２】
【従来の技術】
近年、医療や印刷の分野で環境保護や作業性の面から湿式処理に伴う廃液の出ない光熱写真材料が強く望まれており、特に熱現像により、高解像度で鮮明な黒色画像を形成することができる写真技術用途の光熱写真材料に関する技術が必要とされている。これらの光熱写真材料は通常、８０℃以上の温度で現像が行われるので、光熱写真画像形成材料と呼ばれている。
【０００３】
従来からこのタイプの光熱写真画像形成材料は、色素で分光増感された高感度のハロゲン化銀粒子、有機銀塩及び還元剤を含む感光層と、感光層に向けて照射した光が吸収されずに通過して支持体の界面や中間層や接着層等で乱反射するのを防ぐイラジエーション防止層（ＡＩ）層、あるいは支持体の反対側に設けるバッキング層（ＢＣ層）から構成され、更には感光層の上やＢＣ層の上に取り扱い時の傷を防ぐための保護層が設けられている。
【０００４】
一般に光熱写真画像形成材料は、露光後加熱現像のみで画像を出すので処理が簡単であるが、定着工程がないので現像後の画像の保存性を向上させることが重要となっている。現像後の保存性向上のためには、高温度で現像して画像が出るようにするのがよいが、あまり高温にするとカブリが出やすくなり、感度が低下する。そこで、一般的には１２０±１０℃付近の温度で現像される。
【０００５】
カブリを下げるためにメルカプト化合物を使用することが、例えば、特許文献１に開示されている。しかし、メルカプト化合物ではカブリ抑制の効果が少なく、高い感度が得にくく保存性を向上させるのに限界があった。現像処理後の読影時、シャーカステン暴露による焼き出し銀の抑制に使用されるポリハロメタン化合物はカブリ抑制と生保存性に有効で、例えば、特許文献２に開示されているが、使用量が多いと感度が低下するため限度があった。また、保存性の向上ために、バインダーの架橋剤として知られる化合物を使用する試みもされているが充分ではなかった。
【０００６】
【特許文献１】
特開２０００−１９６８１号公報（第１〜２０頁）
【０００７】
【特許文献２】
特開平９−３１９０２２号公報（第１〜２２頁）
【０００８】
【発明が解決しようとする課題】
本発明の目的は、高い感度と低いカブリを得ることができ、現像前の保存性（生保存性）と現像後の保存性（画像保存性）に優れた光熱写真画像形成材料を提供することにある。
【０００９】
【課題を解決するための手段】
本発明の目的は、下記各構成により達成される。
【００１０】
１．支持体上に感光性ハロゲン化銀粒子、有機銀塩、還元剤及びバインダーを含有する感光層を有する光熱写真画像形成材料において、前記一般式（１）で表される化合物を含有することを特徴とする光熱写真画像形成材料。
【００１１】
２．前記感光層または該感光層の隣接層にフタラジン化合物を含有することを特徴とする前記１に記載の光熱写真画像形成材料。
【００１２】
３．前記感光層または該感光層の隣接層にポリハロメタン化合物を含有することを特徴とする前記１または２に記載の光熱写真画像形成材料。
【００１３】
４．前記感光層または該感光層の隣接層にビスフェノール化合物を含有することを特徴とする前記１〜３のいずれか１項に記載の光熱写真画像形成材料。
【００１４】
５．前記感光層または該感光層の隣接層のバインダーを架橋する架橋剤がイソシアナート化合物、ビニルスルホン化合物及びエポキシ化合物から選ばれる少なくとも１種であることを特徴とする前記１〜４のいずれか１項に記載の光熱写真画像形成材料。
【００１５】
以下、本発明を詳細に説明する。
本発明の光熱写真画像形成材料は、通常は支持体上に少なくとも１層の感光層及び感光層に隣接する層を設けた少なくとも２層以上の層構成からなり、さらに感光層の反対側にＢＣ層、その保護層等を設けることもできる。
【００１６】
光熱写真画像形成材料の感光層中には、分光増感色素で増感されてもよい感光性ハロゲン化銀粒子が含まれ、さらに感光層またはその隣接層には銀源となる有機銀塩、銀塩を現像して銀画像を形成するための還元剤が含有され、さらに本発明では上記一般式（１）で表される化合物が含有される。
【００１７】
上記光熱写真画像形成材料の感光層やその感光層の隣接層には、熱現像反応の場を提供する高分子バインダー、親水性バインダーや疎水性バインダーが含有され、さらに好ましくはバインダーを架橋硬化させるイソシアナート化合物、ビニルスルホン化合物またはエポキシ化合物等が含有される。また、必要によりイラジエーション防止用またはハレーション防止用の染料を含有するＡＩ層またはＢＣ層が設けられる。
【００１８】
以下、本発明の光熱写真画像形成材料に含有される一般式（１）で表される化合物、フタラジン化合物及びポリハロメタン化合物について順次説明する。なお、上記光熱写真画像形成材料の感光層に含有される感光性ハロゲン化銀粒子、感光層またはその隣接層に含有される有機銀塩、還元剤、感光層またはその隣接層に含有される高分子バインダー等について更に順次後述する。
【００１９】
（一般式（１）で表される化合物）
本発明の一般式（１）で表される化合物について説明する。一般式（１）で表される化合物は、少なくとも１個の窒素原子または硫黄原子を含む５員環基を置換基とするピリジン環を母核として構成される化合物である。
【００２０】
一般式（１）において、Ｒ１は、水素原子、ハロゲン原子、シアノ基、アルコキシ基、ヒドロキシ基、置換アミノ基、それぞれ置換基を有してもよい炭素数１〜３０のアルキル基、アルケニル基及びアルキニル基、芳香族基及びヘテロ環基から選ばれる基を表し、Ｘは酸素原子または硫黄原子を表す。
【００２１】
上記アルキル基、アルケニル基及びアルキニル基は、それぞれ置換されてもよい炭素数１〜３０のアルキル基、アルケニル基及びアルキニル基が好ましく、例えば、メチル基、エチル基、ブチル基、オクチル基、ドデシル基、トリフロロブチル基、ペンタフロロプロピル基、アセチル基、ブテニル基、ノネニル基等、芳香族基は、例えば、フェニル基、ｐ−ヒドロキシフェニル基、ｐ−アミノフェニル基、ｐ−グリシジルフェニル基、ｐ−メチルフェニル基、ｐ−メトキシフェニル基、ｐ−シアノフェニル基、ナフチル基、１，５−ジメチルナフチル基、２，６−ジメチルナフチル基等、ヘテロ環基は、ピリジル基、フリル基、イミダゾール基、トリアゾール基、チアゾール基等、置換オキシ基は、例えば、メトキシ基、エトキシ基、ブトキシ基、オクトキシ基、ブテノオキシ基、フェノキシ基、ｐ−アミノフェノキシ基、ｐ−グリシジルフェノキシ基、ｐ−ブチルイソシアナートフェノキシ基、ｐ−トリメトキシシラノプロピルオキシフェノキシ基、ピリジンオキシ基、チオフェニルオキシ基、置換アミノ基は、例えば、フェニルアミノ基、ｐ−チアジアゾールアミノ基、トリオキシシラノプロピルアミノ基、ｐ−トリメトキシプロピルオキシフェノキシアミノ基等を挙げることができる。ハロゲン原子は、塩素や臭素が好ましく、アルキル基、アルケニル基またはアルキニル基は、直鎖や分岐、飽和や不飽和を含んでいてもよい。
【００２２】
以下一般式（１）で表される化合物の具体例を下記に示すが、これらに限定されるものではない。
【００２３】
【化２】
2004334088.tif 000002
【００２４】
【化３】
2004334088.tif 000003
【００２５】
一般式（１）で表される化合物は、特表平１０−５１２２５０号明細書を参考にして合成することができる。
【００２６】
一般式（１）で表される化合物は、公知の方法に従って添加することができる。メタノールやエタノール等のアルコール類、メチルエチルケトンやアセトン等のケトン類、ジメチルスルホオキシドやジメチルホルムアミド等の極性溶媒等に溶解して添加することができる。また、サンドミル分散やジェットミル分散、超音波分散やホモジナイザー分散により１μｍ以下の微粒子にして水や有機溶媒に分散して添加することもできる。添加量は塗布液中に０．００１〜６０質量％の範囲で添加することが好ましく、０．００１〜３０質量％の範囲が特に好ましく、この範囲で適宜添加量を調節して使用することができる。単位面積当たりのモル数で添加する場合には、１０−６モル〜１０−２モル／ｍ２で添加することができる。
【００２７】
（フタラジン化合物）
本発明に用いられるフタラジン化合物は、フタラジン環に各種置換基を導入して得ることができる。
【００２８】
好ましいフタラジン化合物は下記一般式（２）で表すことができる。
【００２９】
【化４】
2004334088.tif 000004
【００３０】
式中、置換基Ｒ２〜Ｒ７は、ハロゲン原子、シアノ基、ヒドロキシ基、それぞれ置換基を有してもよいアルキル基、アルケニル基、アキニル基、アルコキシ基、芳香族基、ヘテロ環基を表す。置換基の機能として拡散性を制御する基、非拡散性基、拡散性基、吸着性基、酸性基等の基であってもよい。アルキル基、アルケニル基、アアルキニル基、アルコキシ基の炭素数は１〜６０が好ましく、特に好ましくは１〜４０である。炭素数が多過ぎるとカブリ抑制、色調や保存性においてよい効果が得れなくなる。これらの置換基は、一般式（１）の５員環上の置換基と同様な置換でもよい。好ましいフタラジン化合物の具体例を下記に示す。
【００３１】
【化５】
2004334088.tif 000005
【００３２】
（ポリハロメタン化合物）
本発明に用いられるポリハロメタン化合物は、１個の分子の中に、トリハロメタン基を少なくとも１個有する化合物であり、脂肪族基に置換されたり、芳香族環やヘテロ環に置換されている。芳香族環やヘテロ環は２価の連結基を介して更に芳香族環やヘテロ環に連結してもよい。芳香族はフェニル基やナフタレン基が好ましく、これら環上にハロゲン原子、例えば、塩素原子、臭素原子、フッ素原子、アルキル基、例えば、メチル基、エチル基、ブチル基、オクチル基、ドデシル基、オクタデシル基等、ヘテロ環基としては、例えば、ピリジン基、ピリミジン基、キノリン基、フラン環基、チオフェン環基、イミダゾール基、トリアゾール基、オキサゾール基、チアゾール基、チアジアゾール基、オキサジアゾール基等で、これら環上には芳香族環と同様な置換基を有してもよい。また、芳香族環やヘテロ環上には、耐拡散性を付与するための基やハロゲン化銀への吸着を促進する基を置換してもよい。トリハロメタン基に隣接する基がスルホニル基やカルボニル基が好ましいが、直接芳香族環やヘテロ環上に結合してもよく、結合の方式は限定されない。芳香族環やヘテロ環は還元されて非アリール型の飽和環が特に好ましい。トリハロメタン基のハロゲン原子としては、臭素原子が好ましいが、塩素、フッ素、沃素でもよく、これらの組み合わせでもよい。好ましいポリハロメタン化合物を下記一般式（３）で示す。
【００３３】
【化６】
2004334088.tif 000006
【００３４】
式中、Ｘ１、Ｘ２及びＸ３は水素原子、ハロゲン原子、アシル基、アルコキシカルボニル基、アリールオキシカルボニル基、スルフォニル基、アリール基を表すが、少なくとも一つはハロゲン原子である。Ｌ１は−Ｃ（＝Ｏ）−、−ＳＯ−または−ＳＯ２−を表し、ｐは０または１を表す。
【００３５】
Ｚ２で表される環は、飽和または不飽和の単環または縮合環でもよく、好ましくは炭素数６〜３０の単環または二環の基（例えばアダマンチル基、シクロブタン基、シクロプロパン基、シクロペンタン基、シクロオクタン基、シクロブテン基、シクロペンテン基、シクロヘキセン基、フェニル、ナフチル等）であり、より好ましくはアダマンチル基、シクロペンタン基、シクロヘキサン基、シクロヘキセン基、シクロヘキサノン基、シクロペンテン基、フェニル基、ナフチル基であり、更に好ましくはフェニル基である。Ｚ２で表されるヘテロ環は、Ｎ、ＯまたはＳの少なくとも一つの原子を含む３〜１０員の飽和もしくは不飽和のヘテロ環基であり、これらは単環であってもよいし、更に他の環と縮合環を形成してもよい。ヘテロ環基として好ましくは、縮合環を有していてもよい５〜６員の飽和または不飽和ヘテロ環基であり、より好ましくは縮合環を有していてもよい５〜６員の芳香族ヘテロ環基である。更に好ましくは窒素原子を含む縮合環を有していてもよい５〜６員の飽和または不飽和ヘテロ環基であり、特に好ましくは窒素原子を１〜４原子含む縮合環を有していてもよい５〜６員の不飽和ヘテロ環基である。このようなヘテロ環基におけるヘテロ環としては、イミダゾール、ピラゾール、ピリジン、ピリミジン、ピラジン、ピリダジン、トリアゾール、トリアジン、インドール、ホスホレン、プリン、チアジアゾール、オキサジアゾール、キノリン、フタラジン、ナフチリジン、キノキサリン、キナゾリン、シンノリン、プテリジン、アクリジン、フェナントロリン、フェナジン、テトラゾール、チアゾール、オキサゾール、ベンズイミダゾール、ベンズオキサゾール、ベンズチアゾール、インドレニン、テトラザインデンであり、より好ましくはイミダゾール、ピリジン、ピリミジン、ピラジン、ピリダジン、トリアゾール、トリアジン、チアジアゾール、オキサジアゾール、キノリン、フタラジン、ナフチリジン、キノキサリン、キナゾリン、テトラゾール、チアゾール、オキサゾール、ベンズイミダゾール、ベンズオキサゾール、ベンズチアゾール、テトラザインデンであり、更に好ましくはイミダゾール、ピリジン、ピリミジン、ピラジン、ピリダジン、トリアゾール、トリアジン、チアジアゾール、キノリン、フタラジン、ナフチリジン、キノキサリン、キナゾリン、シンノリン、テトラゾール、チアゾール、ベンズイミダゾール、ベンズチアゾールであり、特に好ましくはピペリジン、ピペラジン、ピリジン、チアジアゾール、キノリン、ベンズチアゾールである。Ｑで表される環基は−Ｙ−Ｃ（Ｘ１）、（Ｘ２）、（Ｘ３）の他に置換基を有していてもよく、置換基として好ましくはアルキル基、アルケニル基、アリール基、アルコキシ基、アリールオキシ基、アシルオキシ基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、スルホニル基、ウレイド基、リン酸アミド基、ハロゲン原子、シアノ基、スルホ基、カルボキシル基、ニトロ基、ヘテロ環基であり、より好ましくはアルキル基、アリール基、アルコキシ基、アリールオキシ基、アシル基、アシルアミノ基、アルコキシカルボニルアミノ基、アリールオキシカルボニルアミノ基、スルホニルアミノ基、スルファモイル基、カルバモイル基、ウレイド基、リン酸アミド基、ハロゲン原子、シアノ基、ニトロ基、ヘテロ環基であり、更に好ましくはアルキル基、アリール基、アルコキシ基、アリールオキシ基、アシル基、アシルアミノ基、スルホニルアミノ基、スルファモイル基、カルバモイル基、ハロゲン原子、シアノ基、ニトロ基、ヘテロ環基であり、特に好ましくはアルキル基、アリール基、ハロゲン原子である。Ｘ１、Ｘ２及びＸ３は好ましくはハロゲン原子、ハロアルキル基、アシル基、アルコキシカルボニル基、アリールオキシカルボニル基、カルバモイル基、スルファモイル基、スルホニル基、ヘテロ環基であり、より好ましくはハロゲン原子、ハロアルキル基、アシル基、アルコキシカルボニル基、アリールオキシカルボニル基、スルホニル基であり、更に好ましくはハロゲン原子、トリハロメチル基であり、特に好ましくはハロゲン原子である。ハロゲン原子の中でも好ましくは塩素原子、臭素原子、ヨウ素原子であり、更に好ましくは塩素原子、臭素原子であり、特に好ましくは臭素原子である。Ｙは−Ｏ−、−Ｓ−、−Ｃ（＝Ｏ）−、−ＳＯ−、−ＳＯ２−、−ＣＨ２＝ＣＨ２−、−ＣＦ２＝ＣＦ２−を表し、好ましくは−ＳＯ２−である。
【００３６】
これらの化合物の具体例を以下に挙げる。
【００３７】
【化７】
2004334088.tif 000007
【００３８】
【化８】
2004334088.tif 000008
【００３９】
【化９】
2004334088.tif 000009
【００４０】
これらの化合物はハロゲン化銀１モル当たり、１０ー６〜１０−２モルの範囲で添加することができる。添加する位置は、ハロゲン化銀の存在する感光層に限定する必要がなく、隣接層や下塗り層でもよい。添加する方法は、一般式（１）で表される化合物あるいフタラジン化合物と同様な方法で添加することができる。
【００４１】
次に、本発明の光熱写真画像形成材料に使用される有機銀塩、還元剤、感光性ハロゲン化銀粒子、バインダー、染料、マット剤、その他支持体等について説明する。
【００４２】
（有機銀塩）
本発明の光熱写真画像形成材料に含有される有機銀塩は還元可能な銀源であり、還元可能な銀イオン源を含有する有機酸、ヘテロ有機酸及び酸ポリマーの銀塩等が用いられる。また、配位子が、４．０〜１０．０の銀イオンに対する総安定定数を有する有機または無機の銀塩錯体も有用である。銀塩の例は、Ｒｅｓｅａｒｃｈ  Ｄｉｓｃｌｏｓｕｒｅ第１７０２９及び２９９６３に記載されており、有機酸の塩（例えば、没食子酸、シュウ酸、ベヘン酸、ステアリン酸、パルミチン酸、ラウリン酸等の塩）等がある。
【００４３】
（還元剤）
本発明の光熱写真画像形成材料に含有される好ましい還元剤の例は、米国特許第３，７７０，４４８号、同３，７７３，５１２号、同３，５９３，８６３号等の各明細書、及びＲｅｓｅａｒｃｈ  Ｄｉｓｃｌｏｓｕｒｅ第１７０２９及び２９９６３に記載されており、以下のものが挙げられる。
【００４４】
ビスフェノール類（例えば、ビス（２−ヒドロキシ−３−ｔ−ブチル−５−メチルフェニル）メタン、ビス（６−ヒドロキシ−ｍ−トリ）メシトール（ｍｅｓｉｔｏｌ）、２，２−ビス（４−ヒドロキシ−３−メチルフェニル）プロパン）、紫外線感応性アスコルビン酸誘導体、ヒンダードフェノール類、３−ピラゾリドン類。
【００４５】
（ビスフェノール化合物）
特に好ましい還元剤はビスフェノール化合物であり、中でも特に好ましい還元剤はヒンダードフェノール類である。ヒンダードフェノール類としては、下記一般式（４）で表される化合物が挙げられる。
【００４６】
【化１０】
2004334088.tif 000010
【００４７】
式中、Ｒは水素原子、または炭素原子数１〜１０のアルキル基（例えば、−Ｃ４Ｈ９、２，４，４−トリメチルペンチル）、芳香族環基（例えば、フェニル基、ナフチル基、シクロペンタジエン基、シクロヘキセニル基等）、またはヘテロ環基（フリル基、ピリジル基、チオフェニル基、オキサゾリル基、チアゾリル基、等）を表し、Ｒ′及びＲ″は炭素原子数１〜５の直鎖または分枝のアルキル基（例えば、メチル、エチル、ｔ−ブチル）を表す。
【００４８】
一般式（４）で表される化合物の具体例を以下に示す。ただし、本発明は、以下の化合物に限定されるものではない。
【００４９】
【化１１】
2004334088.tif 000011
【００５０】
【化１２】
2004334088.tif 000012
【００５１】
一般式（４）で表される化合物を始めとする還元剤の使用量は、好ましくは銀１モル当り１×１０−２〜１０モル、特に１×１０−２〜１．５モルである。
【００５２】
（感光性ハロゲン化銀粒子）
本発明の光熱写真画像形成材料の感光層中に含有される感光性ハロゲン化銀は、シングルジェットもしくはダブルジェット法等の写真技術の分野で公知の任意の方法により、例えばアンモニア法乳剤、中性法、酸性法等のいずれかの方法で予め調製し、次いで本発明の他の成分と混合して本発明に用いる組成物中に導入することができる。この場合に感光性ハロゲン化銀と有機銀塩の接触を充分に行わせるため、例えば感光性ハロゲン化銀を調製するときの保護ポリマーとして米国特許第３，７０６，５６４号、同第３，７０６，５６５号、同第３，７１３，８３３号、同第３，７４８，１４３号、英国特許第１，３６２，９７０号各明細書に記載されたポリビニルアセタール類等のゼラチン以外のポリマーを用いる手段や、英国特許第１，３５４，１８６号明細書に記載されているような感光性ハロゲン化銀乳剤のゼラチンを酵素分解する手段、または米国特許第４，０７６，５３９号明細書に記載されているように感光性ハロゲン化銀粒子を界面活性剤の存在下で調製することによって保護ポリマーの使用を省略する手段等の各手段を適用することができる。
【００５３】
感光性ハロゲン化銀は、画像形成後の白濁を低く抑えるために、また良好な画質を得るために粒子サイズが小さいものが好ましい。平均粒子サイズで０．１μｍ以下、好ましくは０．０１〜０．１μｍ、特に０．０２〜０．０８μｍが好ましい。また、ハロゲン化銀の形状としては特に制限はなく、立方体、八面体の所謂正常晶や正常晶でない球状、棒状、平板状等の粒子がある。またハロゲン化銀組成としても特に制限はなく、塩化銀、塩臭化銀、塩沃臭化銀、臭化銀、沃臭化銀、沃化銀のいずれであってもよい。
【００５４】
上記ハロゲン化銀の量は、ハロゲン化銀及び後述の有機銀塩の総量に対し５０質量％以下、好ましくは２５〜０．１質量％、更に好ましくは１５〜０．１質量％の間である。上記のハロゲン化銀形成成分を用いて有機銀塩の一部をハロゲン化銀に変換させる工程の反応温度、反応時間、反応圧力等の諸条件は作製の目的にあわせ適宜設定することができるが、通常、反応温度は−２３〜７４℃、その反応時間は０．１秒〜７２時間であり、その反応圧力は大気圧に設定されるのが好ましい。
【００５５】
上記した各種の方法によって調製される感光性ハロゲン化銀は、例えば含硫黄化合物、金化合物、白金化合物、パラジウム化合物、銀化合物、錫化合物、クロム化合物またはこれらの組み合わせによって化学増感することができる。この化学増感の方法及び手順については、例えば米国特許第４，０３６，６５０号、英国特許第１，５１８，８５０号等の各明細書、特開昭５１−２２４３０号、同５１−７８３１９号、同５１−８１１２４号等の各公報に記載されている。またハロゲン化銀形成成分により有機銀塩の一部を感光性ハロゲン化銀に変換する際に、米国特許第３，９８０，４８２号明細書に記載されているように、増感を達成するために低分子量のアミド化合物を共存させてもよい。
【００５６】
また、これらの感光性ハロゲン化銀には、照度不軌や、階調調整のために元素周期律表の６〜１０族に属する金属、例えばＲｈ、Ｒｕ、Ｒｅ、Ｉｒ、Ｏｓ、Ｆｅ等のイオン、その錯体または錯イオンを含有させることができる。特に元素周期律表の６〜１０族に属する金属のイオンまたは錯体イオンを含有することが好ましい。上記の金属としては、Ｗ、Ｆｅ、Ｃｏ、Ｎｉ、Ｃｕ、Ｒｕ、Ｒｈ、Ｐｄ、Ｒｅ、Ｏｓ、Ｉｒ、Ｐｔ、Ａｕが好ましく、中でも印刷製版用感光材料に使用される場合は、Ｒｈ、Ｒｅ、Ｒｕ、Ｉｒ、Ｏｓから選ばれることが好ましい。これらの金属は錯体の形でハロゲン化銀に導入できる。
【００５７】
金属のイオンまたは錯体イオンの含有量としては、一般的にはハロゲン化銀１モル当たり１×１０−９〜１×１０−２モルが適当であり、好ましくは１×１０−８〜１×１０−４モルである。これらの金属のイオンまたは錯体イオンを提供する化合物は、ハロゲン化銀粒子形成時に添加し、ハロゲン化銀粒子中に組み込まれることが好ましく、ハロゲン化銀粒子の調製、つまり核形成、成長、物理熟成、化学増感の前後のどの段階で添加してもよいが、特に核形成、成長、物理熟成の段階で添加するのが好ましく、更には核形成、成長の段階で添加するのが好ましく、最も好ましくは核形成の段階で添加する。添加に際しては、数回に渡って分割して添加してもよく、ハロゲン化銀粒子中に均一に含有させることもできるし、特開昭６３−２９６０３号、特開平２−３０６２３６号、同３−１６７５４５号、同４−７６５３４号、同６−１１０１４６号、同５−２７３６８３号等の各公報に記載されている様に粒子内に分布を持たせて含有させることもできる。好ましくは粒子内部に分布をもたせることである。これらの金属化合物は、水あるいは適当な有機溶媒（例えば、アルコール類、エーテル類、グリコール類、ケトン類、エステル類、アミド類）に溶解して添加することができるが、例えば金属化合物の粉末の水溶液もしくは金属化合物とＮａＣｌ、ＫＣｌとを一緒に溶解した水溶液を、粒子形成中の水溶性銀塩溶液または水溶性ハライド溶液中に添加しておく方法、あるいは銀塩溶液とハライド溶液が同時に混合されるとき第３の水溶液として添加し、３液同時混合の方法でハロゲン化銀粒子を調製する方法、粒子形成中に必要量の金属化合物の水溶液を反応容器に投入する方法、あるいはハロゲン化銀調製時に予め金属のイオンまたは錯体イオンをドープしてある別のハロゲン化銀粒子を添加して溶解させる方法等がある。特に、金属化合物の粉末の水溶液もしくは金属化合物とＮａＣｌ、ＫＣｌとを一緒に溶解した水溶液を水溶性ハライド溶液に添加する方法が好ましい。粒子表面に添加する時には、粒子形成直後または物理熟成時途中もしくは終了時または化学熟成時に必要量の金属化合物の水溶液を反応容器に投入することもできる。
【００５８】
（分光増感色素）
本発明に使用する分光増感色素は、必要により例えば特開昭６３−１５９８４１号、同６０−１４０３３５号、同６３−２３１４３７号、同６３−２５９６５１号、同６３−３０４２４２号、同６３−１５２４５号等の各公報、米国特許第４，６３９，４１４号、同第４，７４０，４５５号、同第４，７４１，９６６号、同第４，７５１，１７５号、同第４，８３５，０９６号等の各明細書に記載された増感色素が使用できる。本発明に使用される有用な増感色素は、例えばＲｅｓｅａｒｃｈ  Ｄｉｓｃｌｏｓｕｒｅ  Ｉｔｅｍ１７６４３ＩＶ−Ａ項（１９７８年１２月ｐ．２３）、同Ｉｔｅｍ１８３１Ｘ項（１９７８年８月ｐ．４３７）に記載もしくは引用された文献に記載されている。特に各種スキャナー光源の分光特性に適した分光感度を有する増感色素を有利に選択することができる。例えば特開平９−３４０７８号、同９−５４４０９号、同９−８０６７９号記載の化合物が好ましく用いられる。
【００５９】
（バインダー）
本発明の光熱写真画像形成材料の感光層または非感光層に用いられる高分子バインダーとしては、ハロゲン化銀、有機銀塩、還元剤が反応する場として好ましい素材、熱消色染料が８０〜２００℃以下の熱で消色する反応に好ましい素材、あるいは塩基発生前駆体が熱により速やかに塩基を発生するような素材が選択される。上記高分子バインダーとしては、例えばメタノールやエタノール等のアルコール類、メチルエチルケトンやアセトン等のケトン類、ジメチルスルホキシドやジメチルホルムアミド等を含む極性溶媒に溶解して用いられるポリマーと、水分散系ポリマーとがあり、本発明の光熱写真画像形成材料の高分子バインダーとしては、いずれでもよい。また、好ましいポリマーの組成について更にガラス転移点が−２０〜８０℃が好ましく、特に−５〜６０℃が好ましい。ガラス転移点が高いと熱現像する温度が高くなり、低いとカブリが発生しやすくなり、感度の低下や軟調になるからである。
【００６０】
上記極性溶媒等に溶解して用いられるポリマーとしては、例えば、ヒドロキシエチルセルロース、カルボキシメチルセルロース、メチルセルロース、エチルセルロース等のセルロース誘導体、デンプン及びその誘導体、ポリビニルアルコール、変性ポリビニルアルコール、ポリビニルブチラール、ポリアクリル酸ナトリウム、ポリエチレンオキシド、アクリル酸アミド−アクリル酸エステル共重合体、スチレン−無水マレイン酸共重合体、ポリアクリルアミド、アルギン酸ナトリウム、ゼラチン、カゼイン、ポリスチレン、ポリ酢酸ビニル、ポリウレタン、ポリアクリル酸、ポリアクリル酸エステル、スチレン−ブタジエン共重合体、アクリロニトリル−ブタジエン共重合体、塩化ビニル−酢酸ビニル共重合体、スチレン−ブタジエン−アクリル共重合体等が挙げられる。更に乾燥後、膜を形成した後、その塗膜の平衡含水率の低いものが好ましく、特に含水率の低いものとして、例えばセルロースアセテート、セルロースアセテートブチレート、ポリ（メチルメタクリル酸）等のポリ（アクリル酸エステル）類、ポリ（アクリル酸）、ポリ（メタクリル酸）、ポリ（塩化ビニル）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類を挙げることができる。
【００６１】
（架橋剤）
バインダーは、単独で造膜することにより、下層や上層との接着を保持し、傷の付きにくい膜強度を得ることができるが、架橋剤を使用することにより更に膜接着や膜強度を高めることができる。架橋剤の使用は、下塗り層中に添加する方法、ＡＨ層、感光層、保護層、バッキング層、バッキング保護層等に添加して使用することができる。塗布液の安定性の観点から、塗布直前にスタチックミキサーを使用して添加することが好ましいが、塗布液の調製時に添加してもよい。好ましい架橋剤は、イソシアナート基、ビニルスルホニル基またはエポキシ基を有する架橋剤である。特に好ましい架橋剤はイソシアナート基を少なくとも２個有する多官能型架橋剤を挙げることができる。好ましい架橋剤としてＨ１〜Ｈ１３を下記に示す。
【００６２】
（Ｈ１）  ヘキサメチレンジイソシアナート
（Ｈ２）  ヘキサメチレンジイソシアナートの３量体
（Ｈ３）  トリレンジイソシアナート
（Ｈ４）  フェニレンジイソシアナート
（Ｈ５）  キシリレンジイソシアナート
【００６３】
【化１３】
2004334088.tif 000013
【００６４】
（ＡＩ層またはＢＣ層に使用される染料）
本発明の光熱写真画像形成材料は、必要によりイラジエーション防止用またはハレーション防止用のＡＩ層またはＢＣ層が設けられる。ＡＩ層またはＢＣ層に用いられる染料としては画像露光光を吸収する染料であればよいが、好ましくは前述した米国特許第５，３８４，２３７号公報等に記載される熱消色性染料が用いられる。用いられる染料が熱消色性でない場合は、使用量が光熱写真画像形成材料に画像障害を及ぼさない範囲に限定されるが、熱消色性染料であれば必要にして十分な量の染料を添加することができる。
【００６５】
（マット剤）
本発明の光熱写真画像形成材料は、必要によりマット剤を用いることができる。マット剤としては有機物及び無機物の何れでもよく、無機物のマット剤としては、例えばスイス特許第３３０，１５８号明細書に記載のシリカ、同第３３０，１５８号明細書に記載のポリスチレンあるいはポリメタアクリレート、米国特許第３，０７９，２５７号明細書に記載のポリアクリロニトリル、同第３，０２２，１６９号明細書に記載のポリカーボネート等を用いることができる。
【００６６】
マット剤の形状は、定形、不定形どちらでもよいが、好ましくは定形で、球形が好ましく用いられる。マット剤の大きさはマット剤の体積を球形に換算したときの直径で表される。本発明に用いられるマット剤は、平均粒径が０．５〜１０μｍであることが好ましく、更に好ましくは１．０〜８．０μｍである。また、粒子の単分散度は５０以下であることが好ましく、更に好ましくは４０以下であり、特に好ましくは２０以下となるマット剤である。ここで、粒子の単分散度は粒子径の標準偏差を粒子径の平均値で割り１００を掛けた数字で表される。本発明に係るマット剤の添加方法は、予め塗布液中に分散させて塗布する方法であってもよいし、塗布液を塗布した後、乾燥が終了する以前にマット剤を噴霧する方法を用いてもよい。
【００６７】
（支持体）
支持体としては、紙、合成紙、不織布、金属箔、プラスチックフィルム等の支持体が使用可能であり、またこれらを組み合わせた複合シートを用いてもよい。
【００６８】
〈画像露光〉
露光方法としては、特開平９−３０４８６９号明細書、同９−３１１４０３号及び特開２０００−１０２３０号明細書記載の方法によりレーザー露光することができる。
【００６９】
〈熱現像装置〉
光熱写真画像形成材料を現像する装置は、特開平１１−６５０６７号明細書、同１１−７２８９７号及び同８４６１９号明細書記載の装置を使用することができる。
【００７０】
【実施例】
以下、本発明の実施例を説明するが、本発明の実施の態様はこれらにより限定れない。
【００７１】
実施例１
〔下引済み支持体の作製〕
厚さ１７５μｍのポリエチレンテレフタレート支持体の両面に８Ｗ／ｍ２・分のコロナ放電処理を施し、一方の面に下記下引塗布液ａ−１を乾燥膜厚０．８μｍになるように塗設し乾燥させて下引層Ａ−１を設け、また反対側の面に下記下引塗布液ｂ−１を乾燥膜厚０．８μｍになるように塗設し乾燥させて下引層Ｂ−１を設けた。
【００７２】
2004334088.tif 000014
【００７３】
2004334088.tif 000015
【００７４】
次に、下引層Ａ−１及び下引層Ｂ−１の表面に、８Ｗ／ｍ２・分のコロナ放電を施し、下引層Ａ−１の上には下記下引上層塗布液ａ−２を乾燥膜厚０．１μｍになるように塗布乾燥して下引層Ａ−２を設け、下引層Ｂ−１の上には下記下引上層塗布液ｂ−２を乾燥膜厚０．８μｍになるように塗布乾燥して帯電防止機能を持つ下引上層Ｂ−２を設けた。
【００７５】
（下引上層塗布液ａ−２）
ゼラチン                                    ０．４ｇ／ｍ２になる質量
シリカ粒子（平均粒径３μｍ）                                ０．１ｇ
水で１Ｌに仕上げる。
【００７６】
（下引上層塗布液ｂ−２）
スチレンブタジエン共重合ラテックス液（固形分２０％）          ８０ｇ
ポリエチレングリコール（質量平均分子量６００）                  ６ｇ
水で１Ｌに仕上げる。
【００７７】
〔ハロゲン化銀粒子乳剤Ａの調製〕
水９００ｍｌ中にイナートゼラチン７．５ｇ及び臭化カリウム１０ｍｇを溶解して２８℃、ｐＨを３．０に合わせた後、硝酸銀７４ｇを含む水溶液３７０ｍｌと（９８／２）のモル比の臭化カリウムと沃化カリウムを含む水溶液をｐＡｇ７．７に保ちながらコントロールドダブルジェット法で１０分間かけて添加した。硝酸銀の添加と同期してヘキサクロロイリジウムのナトリウム塩を１０−６モル／銀モル添加した。その後、４−ヒドロキシ−６−メチル−１，３，３ａ，７−テトラザインデン０．３ｇを添加しＮａＯＨでｐＨを５に調整して平均粒子サイズ０．０３６μｍ、投影直径面積の変動係数８％、〔１００〕面比率８７％の立方体沃臭化銀粒子を得た。この乳剤にゼラチン凝集剤を用いて凝集沈降させ脱塩処理後フェノキシエタノール０．１ｇを加え、ｐＨ５．９、ｐＡｇ７．５に調整して、ハロゲン化銀粒子乳剤Ａを得た。
【００７８】
〔水分散有機銀塩の調製〕
４７２０ｍｌの純水にベヘン酸１１１．４ｇ、アラキジン酸８３．８ｇ、ステアリン酸５４．９ｇを８０℃で溶解した。次に高速で攪拌しながら１．５モルの水酸化ナトリウム水溶液５４０．２ｍｌを添加し濃硝酸６．９ｍｌを加えた後、５５℃に冷却して有機酸ナトリウム溶液を得た。上記の有機酸ナトリウム溶液の温度を５５℃に保ったまま、前記ハロゲン化銀粒子乳剤Ａ（銀０．０３８モルを含む）と純水４２０ｍｌを添加し５分間攪拌した。次に１モルの硝酸銀溶液７６０．６ｍｌを２分間かけて添加し、さらに２０分攪拌し、濾過により水溶性塩類を除去した。その後、濾液の電導度が２μＳ／ｃｍになるまで脱イオン水による水洗、濾過を繰り返し、所定の濃度まで水を加えて仕上げた。
【００７９】
〔光熱写真画像形成材料の作製〕
前記下引層を施した支持体上に以下の各層を順次形成し、光熱写真画像形成材料を作製した。なお、乾燥は各々４５℃、１分間で行った。
【００８０】
（ＢＣ層側塗布）
バック面側には以下の熱消色性染料組成物の水溶液または水分散体にさらに水に加えて調製した塗布液を以下の付き量になるように塗布乾燥してＢＣ層を形成した。
【００８１】
2004334088.tif 000016
（感光層側の塗布）
感光層側には、以下のＡＩ層の塗布液、感光層塗布液及び表面保護層塗布液を以下の付き量になるように塗布乾燥した。
【００８２】
（ＡＩ層の塗布液）
バインダー：ＰＶＢ−１                                ０．４ｇ／ｍ２
染料：Ｃ                                    １．２×１０−５モル／ｍ２
（感光層塗布液）
以下の組成物をメチルエチルケトン溶媒に溶解し、銀量として１．３６ｇ／ｍ２になる量の水分散有機銀塩を混合し、塗布液を調製した。この塗布液を３５℃付近に保ち、以下の付き量になるように塗布乾燥した。
【００８３】
2004334088.tif 000017
還元剤の比較化合物としては、２，４，６−トリメチルフェノールを使用した。
【００８４】
（表面保護層塗布液）
以下の組成物を加えて調製した塗布液を、以下の付き量になるように上記感光層上に塗布乾燥して表面保護層を形成した。
【００８５】
セルロースアセテートブチレート                        １．２ｇ／ｍ２
４−メチルフタル酸                                    ０．７ｇ／ｍ２
テトラクロロフタル酸                                  ０．２ｇ／ｍ２
テトラクロロフタル酸無水物                            ０．５ｇ／ｍ２
シリカマット剤（平均粒径５μｍ）                      ０．５ｇ／ｍ２
界面活性剤：Ｅ                                        ０．１ｇ／ｍ２
架橋剤：表１記載                                      ５０ｍｇ／ｍ２
架橋剤の比較化合物としては、フェニルアミノプロピルトリメトキシシランを使用した。
【００８６】
【化１４】
2004334088.tif 000018
【００８７】
〔写真性能の評価〕
上記作製した光熱写真画像形成材料を５ｃｍ×１２ｃｍのサイズで５０枚用意した後、２つに分け、一方を２３℃で４６％ＲＨの雰囲気下に保存した（常温試料）後、８１０ｎｍの半導体レーザー露光用の感光計で露光し、露光後１２７℃で８秒間加熱後、得られた試料の感度及びカブリを濃度計により測定した。感度はカブリ濃度より０．３高い濃度を与える露光量の比の逆数で評価し、試料１０１を基準（１００）として相対評価で表した。
【００８８】
他の一方は２３℃、ＲＨ４６％で気密性のアルミ箔包装袋に減圧（１０ｈＰａ）熱シールし、４０℃の恒温室に３０日間保存した（高温試料）後、同様に露光、現像して得られた試料のカブリを濃度計により測定し、これを生保存性とした。この現像済み試料を１００００ルクスの輝度のシャーカステン上に１０時間放置した後の光カブリ値を画像保存性とした。
【００８９】
なお、レーザー露光及び現像処理は、２５±１℃、相対湿度５４±１％に調湿した部屋で行った。
【００９０】
評価の結果を表１に示す。
【００９１】
【表１】
2004334088.tif 000019
【００９２】
表１より本発明の一般式（１）で表される化合物を使用すると熱現像時の写真性能（感度及びカブリ）、生保存性及び画像保存性が優れていることが分かる。本発明の一般式（１）で表される化合物に、更に、フタラジン、ポリハロメタン化合物、ビスフェノール化合物、本発明の架橋剤を含有すると更に熱現像時の写真性能、生保存性及び画像保存性が向上していることが分かる。
【００９３】
【発明の効果】
本発明により、高い感度と低いカブリを得ることができ、現像前の保存性（生保存性）と現像後の保存性（画像保存性）に優れた光熱写真画像形成材料を提供することができる。